(57)【要約】  【課題】  繊維に香料を吸着させることができ、更に吸着した香料の徐放性、持続性及び洗濯耐久性に優れる繊維の残香性付与剤、並びに残香性繊維、香料含有繊維及び繊維の賦香方法の提供。  【解決手段】  オルガノシリコネート及び水を含有する繊維の残香性付与剤、シラノール基を含有するポリオルガノシロキサン架橋体を含む残香性繊維及びその製造方法、この残香性繊維に、１種又は２種以上の香料を接触させて得られる、香料含有繊維、並びに上記残香性繊維に、１種又は２種以上の香料を含有した水溶液を接触させる、繊維の賦香方法。【選択図】  なし【特許請求の範囲】
【請求項１】
オルガノシリコネート及び水を含有する、繊維の残香性付与剤。
【請求項２】
オルガノシリコネートが一般式（２）で表されるモノアルキルシリコネートと、一般式（３）で表されるジアルキルシリコネートの両方を含む、請求項１記載の繊維の残香性付与剤。
Ｒ1Ｓｉ(Ｏ-Ｍ+)n(ＯＨ)3-n        （２）
Ｒ12Ｓｉ(Ｏ-Ｍ+)m(ＯＨ)2-m       （３）
〔式中、Ｒ1は、炭素数１〜６の直鎖若しくは分岐鎖のアルキル基又はフェニル基を示し、Ｍ+は１価の陽イオンを形成しうる基を示し、複数個のＲ1及びＭ+はそれぞれ同一でも異なっていてもよい。ｎは０．１〜３の数、ｍは０．１〜２の数である。〕
【請求項３】
シラノール基を含有するポリオルガノシロキサン架橋体を含む、残香性繊維。
【請求項４】
請求項１又は２記載の残香性付与剤を繊維に接触させ、含有するオルガノシリコネートを重合させる、請求項３記載の残香性繊維の製造方法。
【請求項５】
請求項３記載の残香性繊維に、１種又は２種以上の香料を接触させて得られる、香料含有繊維。
【請求項６】
香料が、ｌｏｇＰ値１以上の香料から選ばれる１種又は２種以上である、請求項５記載の香料含有繊維。
【請求項７】
請求項３記載の残香性繊維に、１種又は２種以上の香料を接触させる、繊維の賦香方法。
【請求項８】
請求項３記載の残香性繊維に、１種又は２種以上の香料を含有した水溶液を接触させる、繊維の賦香方法。
【発明の詳細な説明】
【技術分野】
【０００１】
本発明は、繊維の残香性付与剤、残香性繊維及びその製造方法、並びに香料含有繊維及び繊維の賦香方法に関する。
【背景技術】
【０００２】
従来、繊維に香料を付与する方法については種々検討されている。例えば、特許文献１には、香料を吸着した無機系多孔質粉体及びシリコーン系化合物を含有する処理液を繊維構造物に付与した後、乾燥・熱処理する耐久性香気処理方法が開示されている。特許文献２には、無機アルコキシド、エポキシ基を有するシランカップリング剤及び香料からゾルーゲル法により調製したゾル中に中空糸繊維素材を減圧下に保持することにより、香料をカプセル化及び／又は包接化した多孔性ポリマーが中空糸繊維素材の中空部分に充填された徐放性繊維素材が開示されている。また、特許文献３には香料をマイクロカプセル化してバインダーと混ぜ、それを繊維に接着させる方法が開示されている。更には、香料を繊維ポリマー中にいれて混合紡糸する方法、香料を接着剤や樹脂バインダーと共に付与する方法等が開示されている。
【０００３】
一方、香料は、あらゆるハウスホールド製品、パーソナルケア商品に賦香されており、香りによって、使用した満足感や効果感を助長し、快適な生活を送る上で重要な部分を担っている。特に近年、衣料用洗剤や柔軟仕上げ剤においては、豊かな香りを長時間持続する製品を望むユーザーが増えている。特許文献４、５には、洗剤、柔軟剤組成物に配合される香料組成物について、沸点が２５０℃以上、ｌｏｇＰが３以上といった香料を選択することにより残香性を向上することができたと記載されている。
【０００４】
また近年、香りに対する関心の高まりによって、購入時にすでに繊維に香りがついている商品が多く発売されており、例として、香りつきパンティーストッキングやタオルなどが市販されているが、香りの持続性は不十分である。
【特許文献１】特開平１−２４６４７８号公報
【特許文献２】特開平６−１５８５５２号公報
【特許文献３】特開平５−５１８７０号公報
【特許文献４】特表平１０−５０７７８９号公報
【特許文献５】特表平１０−５０７７９３号公報
【発明の開示】
【発明が解決しようとする課題】
【０００５】
特許文献１の方法では、繊維に付着した香料の徐放性、持続性及び洗濯耐久性等の特性が充分ではなく、また、流通過程で移香してしまうといった欠点がある。特許文献２の方法では、乾燥又は低温熱処理だけでは樹脂バインダーの接着性が悪く洗濯耐久性が劣る。また、乾燥後に高温にて加熱固着を行うと、接着性は向上するが、高温による香料の変質や香料の気化によるマイクロカプセルの破壊が起こったり、樹脂が浸透したりするためには風合いが硬くなるという欠点がある。更には、香料を内包したマイクロカプセルは、そのままの状態では香りを放つことはできず、物理的な力によりカプセルが破壊された時にのみ香りを放つ。従って、一度カプセルが破壊されると、一度に香料が放出されるため徐放性に欠ける。特許文献３の方法では、加工工程で高温状態に置かれた際、香料が変質してしまう欠点がある。また、上記の何れの方法に於いても、香料と徐放担体を共に処理する方法であるため、通常の洗濯のような一般性に欠けるなどの問題がある。
【０００６】
一方、特許文献４、５の方法では、沸点が２５０℃以上、ｌｏｇＰ値が３以上の特定香料を配合した洗剤や柔軟剤組成物を洗濯時に用いても、乾燥した衣類への残香は充分とはいえない。その上、これらの物性を有する香料を調合香料中に多く処方することによって、フレッシュ感や清潔感に乏しくなってしまい、その結果、嗜好性と残香性の両立は困難になってしまう。また、従来、洗剤や柔軟仕上げ剤に含まれる香料の大部分は排水として流れてしまい、大変非効率であり、経済性にも欠けるという問題があった。
【０００７】
本発明の課題は、繊維に香料を吸着させることができ、更に吸着した香料の徐放性、持続性及び洗濯耐久性に優れる繊維の残香性付与剤、並びに残香性繊維、香料含有繊維及び繊維の賦香方法を提供することにある。なお、ここで洗濯耐久性とは、繊維を繰り返し洗濯した場合においても、香料の匂い強度の低下が著しくないことを意味する。
【課題を解決するための手段】
【０００８】
本発明は、オルガノシリコネート及び水を含有する繊維の残香性付与剤、並びにシラノール基を含有するポリオルガノシロキサン架橋体を含む残香性繊維及びその製造方法を提供する。
【０００９】
また、本発明は上記残香性繊維に、１種又は２種以上の香料を接触させて得られる、香料含有繊維、並びに上記残香性繊維に、１種又は２種以上の香料を含有した水溶液を接触させる、繊維の賦香方法を提供する。
【発明の効果】
【００１０】
本発明により、香料の徐放性、持続性及び洗濯耐久性に優れた残香性付与剤及び残香性繊維を提供することができる。特に、水溶性の高い香料の残香性に優れる残香性付与剤及び残香性繊維を提供することができ、例えば洗濯において水と共に洗い流されてしまう香料の吸着性に優れ、かつ、これを徐々に放出することができる残香性繊維、並びに香料含有繊維及び繊維の賦香方法を提供することができる。
【発明を実施するための最良の形態】
【００１１】
［繊維の残香性付与剤］
本発明の繊維の残香性付与剤は、オルガノシリコネート及び水を含有する。
【００１２】
本発明において、オルガノシリコネートとは、珪素原子上に少なくとも１個の炭化水素基と少なくとも１個のシリコネート基［−ＳｉＯ-Ｍ+（式中、Ｍ+は１価の陽イオンを形成しうる基を示す）］を有する有機珪酸塩化合物を指す。
【００１３】
オルガノシリコネートは、部分縮合生成物（二量体、三量体、四量体、等）であってもよいが、共重合のし易さ、及び洗濯耐久性の観点から四量体以下が好ましく、二量体以下が更に好ましく、単量体が最も好ましい。
【００１４】
オルガノシリコネートとしては、下記一般式（１）で表されるオルガノシリコネートが好ましい。
【００１５】
Ｒ1p-Ｓｉ(Ｏ-Ｍ+)q(ＯＨ)4-p-q    （１）
〔式中、Ｒ1は、炭素数１〜６の直鎖若しくは分岐鎖のアルキル基又はフェニル基を示し、Ｍ+は１価の陽イオンを形成しうる基を示し、pは１又は２の整数を示し、qは０．１〜（４−ｐ）の範囲の数を示す。〕
Ｒ1としては、炭素数１〜６のアルキル基が好ましい。具体的には、メチル基、エチル基、ｎ−プロピル基、イソプロピル基、ブチル基、イソブチル基、t-ブチル基等のアルキル基やフェニル基が好ましく挙げられる。繊維の残香性を向上させるには炭素数は広い範囲のものを用いることができるが、メチル基、フェニル基が好ましく、メチル基が最も好ましい。
【００１６】
Ｍ+としては、リチウム、ナトリウム、カリウム、ルビジウム、セシウム等のアルカリ金属の１価陽イオン、及びアンモニウム基、ホスホニウム基等が挙げられ、リチウム、ナトリウム、カリウム等のアルカリ金属の１価陽イオン、及びアンモニウム基が好ましく、ナトリウムの１価陽イオン及びアンモニウム基がより好ましい。
【００１７】
ケイ素原子数に対するＭ+の個数、すなわちｑは、オルガノシリコネートの水溶性の観点より、０．５以上が好ましく、１以上がより好ましい。また、全ての水酸基がＯ-Ｍ+となり、４−ｐ−ｑの値が０であっても差し支えない。
【００１８】
また、オルガノシリコネートは単一のものを用いてもよいが、下記一般式（２）で表されるモノアルキルシリコネート（以下モノアルキルシリコネート（２）という）と、一般式（３）で表されるジアルキルシリコネート（以下ジアルキルシリコネート（３）という）の両方を含むものが好ましい。
【００１９】
Ｒ1Ｓｉ(Ｏ-Ｍ+)n(ＯＨ)3-n        （２）
Ｒ12Ｓｉ(Ｏ-Ｍ+)m(ＯＨ)2-m       （３）
〔式中、Ｒ1及びＭ+は前記と同じ意味を示し、複数個のＲ1及びＭ+はそれぞれ同一でも異なっていてもよい。ｎは０．１〜３の数、ｍは０．１〜２の数である。〕
一般式（２）及び（３）において同一のＲ1及びＭ+を有するオルガノシリコネートを用いてもよいが、異なるＲ1及びＭ+を有するオルガノシリコネートを用いても差し支えない。
【００２０】
好ましいＲ1及びＭ+は一般式（１）におけるものと同様である。より具体的には、モノアルキルシリコネート（２）としては、リチウムメチルシリコネート、ナトリウムメチルシリコネート、カリウムメチルシリコネート、ナトリウムエチルシリコネート、ナトリウムプロピルシリコネートが好ましく例示され、ナトリウムメチルシリコネートが特に好ましい。ジアルキルシリコネート（３）としてはナトリウムジメチルシリコネート、ナトリウムジエチルシリコネート、ナトリウムメチルエチルシリコネートが好ましく例示され、ナトリウムジメチルシリコネートがより好ましい。
【００２１】
繊維の残香性を向上させるには、モノアルキルシリコネート（２）とジアルキルシリコネート（３）の混合比は、モノアルキルシリコネート（２）／ジアルキルシリコネート（３）の重量比で、この範囲が９５／５〜０／１００の範囲であることがより好ましく、７０／３０〜０／１００であることがさらに好ましく、３０／７０〜０／１００であることが特に好ましい。
【００２２】
洗濯耐久性を向上させるには、この範囲が９５／５〜０／１００の範囲であることがより好ましく、７０／３０〜０／１００であることがさらに好ましく、５０／５０〜５／９５であることが特に好ましい。
【００２３】
ｎ及びｍは０．５以上が好ましく、１以上がより好ましい。繊維に吸水性や吸湿性をより良好にするためには、ｎは０．５〜１．５が好ましく、０．５〜１．２がより好ましく、ｍは０．５〜２．０が好ましく、０．５〜１．５がより好ましい。
【００２４】
残香性付与剤中のオルガノシリコネートの含有量は、０．０１重量％以上が好ましく、０．０５重量％以上がより好ましく、０．２重量％以上がさらに好ましい。また、１５重量％以下が好ましく、１０重量％以下がより好ましい。
【００２５】
本発明の残香性付与剤は、オルガノシリコネートの単繊維内部への浸透を良好にするために、界面活性剤を含有することが好ましい。界面活性剤としては、非イオン界面活性剤、アニオン界面活性剤、カチオン界面活性剤、両性界面活性剤のいずれをも使用することができる。
【００２６】
この中で、非イオン界面活性剤が好ましく、親疎水性バランス（ＨＬＢ）値９〜１５、特に１１〜１４の非イオン界面活性剤がより好ましい。なお、ここでのＨＬＢ値は、グリフィンの方法による計算値を示す。
【００２７】
好ましい非イオン界面活性剤としては、ポリオキシアルキレンアルキルエーテル、ポリオキシアルキレンアルケニルエーテル、高級脂肪酸ショ糖エステル、ポリグリセリン脂肪酸エステル、高級脂肪酸モノ又はジエタノールアミド、ポリオキシエチレン硬化ヒマシ油、ポリオキシエチレンソルビタン脂肪酸エステル、ポリオキシエチレンソルビット脂肪酸エステル、アルキルサッカライド系界面活性剤、アルキルアミンオキサイド、アルキルアミドアミンオキサイド等が挙げられる。これらのうち、ポリオキシアルキレンアルキルエーテル、ポリオキシエチレン硬化ヒマシ油が好ましく、ポリオキシエチレンアルキルエーテルが特に好ましい。
【００２８】
本発明の残香性付与剤中の界面活性剤の含有量は、混合時の乳化、加水分解の促進の点から、０．１〜２０重量％が好ましく、０．５〜１５重量％がより好ましく、１〜１０重量％が更に好ましい。
【００２９】
［繊維］
本発明に於いて適用可能な繊維は、有機繊維が好適である。有機繊維としては、綿、麻、パルプ、楮、三椏、ケナフ、コットンリンター等の植物系水膨潤性繊維、及びこれらに若干の化学修飾を施したアセテートやレーヨン等の水膨潤性の再生繊維もしくは半合成繊維；並びに、羊、らくだ、リャマ、アルパカ等の獣毛を原料にしたウール繊維や絹などの動物系水膨潤性繊維が挙げられる。
【００３０】
これらの繊維は、単一の単繊維のまま本発明の残香性付与剤を適用してもよいし、織物、布、糸や衣料品、紐、ロープ、紙、パルプ、不織布等の１次又は２次加工品の形態で本発明の残香性付与剤を適用してもよい。
【００３１】
本発明で用いる好ましい繊維として、木綿、麻、パルプ、アセテート、レーヨン、ウール繊維やその１次又は２次加工品が挙げられ、特に好ましい繊維として、木綿、パルプ、アセテート、レーヨンやその１次又は２次加工品が挙げられる。
【００３２】
［残香性繊維及びその製造方法］
本発明の残香性繊維は、シラノール基を含有するポリオルガノシロキサン架橋体を含む。シラノール基を含有するポリオルガノシロキサン架橋体は、少なくとも１つのシラノール基（−Ｓｉ−ＯＨ）を有し、架橋構造を有するポリオルガノシロキサンであり、上記のオルガノシリコネートの重合体が挙げられる。
【００３３】
本発明における残香性繊維は、本発明に係わる残香性付与剤を繊維に接触させ、含有するオルガノシリコネートを重合させることにより製造することができる。
【００３４】
以下、本発明の残香性繊維の製造方法を詳細に説明する。
【００３５】
本発明に係わる残香性付与剤を繊維に接触させる具体的な方法としては、残香性付与剤を繊維に塗布する方法、残香性付与剤を繊維に噴霧する方法、残香性付与剤に繊維を浸漬させる方法等が例示される。処理される繊維は、濡れていてもよく、乾いていてもよい。また、残香性付与剤は界面活性剤を含有していることが好ましい。
【００３６】
累積効果を期待する場合には、残香性付与剤として低濃度のオルガノシリコネート水溶液を用いてもよい。また、１回の処理で大きな効果を期待する場合には、残香性付与剤として高濃度のオルガノシリコネート水溶液を使用することが有効である。
【００３７】
繊維重量に対するオルガノシリコネートの重量は、０．５重量％以上になるようにすることが効果の発現上好ましく、１重量％以上がより好ましい。また、５０重量％以下が好ましく、２５重量％以下がより好ましい。
【００３８】
本発明の残香性付与剤を繊維に接触させる際の時間は数秒間でよいが、１分以上が好ましく、３０分以上がより好ましく、１時間以上がさらに好ましい。また、２４時間以内、更には１２時間以内の接触が好適である。３０分以上の浸漬により繊維の残香性の向上が顕著に認められる。
【００３９】
本発明の残香性付与剤を繊維に接触させる温度は特に制限はない。
【００４０】
本発明の残香性付与剤を繊維に接触させた後のオルガノシリコネートの重合は、本発明の残香性付与剤を接触させた繊維を乾燥させることで行うことができる。具体的には室内干し、屋外干し、温風乾燥やプレス加熱が例示される。乾燥温度は特に限定されないが、０〜１５０℃の範囲で好ましく行うことができる。８０℃以下、特に５０℃以下で乾燥させることで処理後の残香性を高くできる。また、４０℃以下、より好ましくは３０℃以下で乾燥させることにより、Ｄ領域（ｌｏｇＰが１以上３未満の香料素材領域）及びＣ領域（ｌｏｇＰが３以上で、２０℃の蒸気圧が３Ｐａ以上の香料素材領域）の香料素材の残香性を高くすることができる。
【００４１】
また、繊維を乾燥させずに酸で中和し、オルガノシリコネート水溶液のｐＨを１２以下にすることでも重合を行うことができる。ｐＨは１１．５以下が好ましく、１１以下がより好ましく、９以下がさらに好ましい。ｐＨの下限はないが、１以上が好ましく、５以上がより好ましい。中和に用いる酸には特に限定はなく、塩酸、硫酸、硝酸、リン酸等の無機酸や、シュウ酸、クエン酸、酢酸等の有機酸が好ましく用いられる。
【００４２】
オルガノシリコネートの重合後に、繊維を洗浄することが、過剰の重合物が除去され、より生来の繊維の風合いを保つことができ、好ましい。洗浄は水を用いることができ、その際、水には界面活性剤が含有されていてもよい。
【００４３】
［香料含有繊維及び繊維の賦香方法］
本発明の香料含有繊維は、上記のような方法で得られた本発明の残香性繊維に、１種又は２種以上の香料を接触させて得られる。また、本発明の繊維の賦香方法は、上記のような方法で得られた本発明の残香性繊維に、１種又は２種以上の香料を接触させる方法であり、特に、１種又は２種以上の香料を含有した水溶液を接触させる方法が好ましい。
【００４４】
残香性繊維に香料を接触させる方法としては、繊維と香料とが接触できればどんな方法でも構わない。例えば、香料の存在状態として、香料単独、香料を水もしくは溶剤中に存在（必ずしも溶解、分散していなくてもよい）、香料と界面活性剤を混合した溶液やジェル等が挙げられる。界面活性剤としては、非イオン界面活性剤、アニオン界面活性剤、カチオン界面活性剤、両性界面活性剤のいずれをも使用することができる。カチオン界面活性剤としては、その一部が水酸基、エステル基、アミド基もしくはエーテル基で置換されていてもよい炭素数８〜２４の直鎖又は分岐鎖のアルキル基又はアルケニル基を少なくとも１つ有する第４級アンモニウム塩が挙げられる。
【００４５】
残香性繊維と香料の接触方法の一般的な例として、香料を配合した衣料用洗剤や仕上げ剤（柔軟剤、糊剤など）、漂白剤を通常の洗濯によって繊維と接触させる方法と、香料を配合した液体スプレー、エアゾールスプレー、香水等を直接繊維に吹きかけて繊維と接触させる方法などがある。液体スプレーとしては、液体スプレー型消臭剤（花王（株）製  リセッシュやアレルクリン）や、液体スプレー型のり剤（花王（株）製  アイロンスムーザー、キーピング）などが挙げられる。
【００４６】
上記に示す処理は、家庭で行うだけではなく産業用として利用することもできる。繊維や糸を、直接本発明に係わる残香性付与剤で処理した後、香料を接触させ、そのような結果、香料が付着した繊維や糸を使って１次加工した布を作ることもできる。１次加工した布そのものや、さらに２次加工してできる衣類やカーテン、カーペット、ストッキング等にも直接本発明に係わる残香性付与剤を処理した後、香料を接触させることもできる。
【００４７】
本発明に用いられる香料としては、「香料と調香の基礎知識」（中島基貴  編著、産業図書、１９９５年発行）や「合成香料−化学と商品の基礎知識−」（印藤元一  著、化学工業日報社、１９９６年発行）などに記載の香料化合物から選ばれる１種又は２種以上を含む香料組成物が挙げられ、香料１種（単体）でも、香料２種以上を含む香料組成物でもよい。
【００４８】
香料素材が有するパラメーターである、蒸気圧やｌｏｇＰは、残香性付与剤処理による残香性付与効果（脱水布、乾燥布）と相関性があり、この２つのパラメーターによって、香料素材を図１に示すように分類することができる。特に残香しやすい素材の領域をＡ領域とし、その中で、残香強度の分布を見ると、Ａ領域をさらに３つに分類できる。Ｂ領域に属する素材が最も残香しやすく、続いてＣ領域、Ｄ領域となる。
【００４９】
ここでｌｏｇＰとは、有機化合物の水と１−オクタノールに対する親和性を示す係数であり、１−オクタノール／水の分配係数Ｐは、１−オクタノールと水の２液相の溶媒に、微量の化合物が溶質として溶け込んだときの分配平衡で、それぞれの溶液中における化合物の平衡濃度の比であり、底１０に対するそれらの対数ｌｏｇＰの形で示すのが一般的である。多くの化合物のｌｏｇＰ値が報告され、Ｄａｙｌｉｇｈｔ  Ｃｈｅｍｉｃａｌ  Ｉｎｆｏｒｍａｔｉｏｎ  Ｓｙｓｔｅｍｓ，  Ｉｎｃ．（Ｄａｙｌｉｇｈｔ  ＣＩＳ）などから入手しうるデータベースには多くの値が記載されているので参照できる。
【００５０】
実際のｌｏｇＰ値がない場合には、Ｄａｙｌｉｇｈｔ  ＣＩＳから入手できるプログラム“ＣＬＯＧＰ”で計算すると最も便利である。このプログラムは、実測のｌｏｇ  Ｐ値がある場合にはそれとともにＨａｎｓｃｈ  Ｌｅｏのフラグメントアプローチにより算出される“計算ｌｏｇＰ（ＣｌｏｇＰ）”の値を出力する。フラグメントアプローチは、化合物の化学構造に基づいており、原子の数及び化学結合のタイプを考慮している（ｃｆ．Ａ．Ｌｅｏ  Ｃｏｍｐｒｅｈｅｎｓｉｖｅ  ｍｅｄｉｃｉｎａｌ  Ｃｈｅｍｉｓｔｒｙ，  Ｖｏｌ．４  Ｃ．Ｈａｎｓｃｈ，Ｐ．Ｇ．Ｓａｍｍｅｎｓ，Ｊ．Ｂ  Ｔａｙｌｏｒ  ａｎｄ  Ｃ．Ａ．  Ｒａｍｓｄｅｎ，  Ｅｄｓ．，  Ｐ．２９５，  Ｐｅｒｇａｍｏｎ  Ｐｒｅｓｓ，  １９９０）。
【００５１】
Ａ領域とは、ｌｏｇＰが１以上である香料素材領域であり、Ｂ領域、Ｃ領域、Ｄ領域からなる。Ａ領域以外の香料素材は、ｌｏｇＰが１未満で親水性が高く、洗濯処理をした際に、水に溶解してしまい、衣類に付着しにくい傾向にある。
【００５２】
Ｂ領域とは、ｌｏｇＰが３以上かつ、２０℃の蒸気圧が３Ｐａ未満の香料素材領域であり、比較的疎水的で、蒸気圧の低い香料素材である。この領域に属する香料素材は、最も本発明の残香性付与剤処理による残香性向上効果が高く、衣類が濡れている状態時（脱水布）のみではなく、乾燥したときまで香りを残すことができる香料素材である。また、その残香は驚くべきことに、最低２週間以上も持続することを確認している。Ｂ領域の中には、アンブロキサンやダマセノンなどの高価な香料素材が存在し、本発明の残香性付与剤と併用することによって大幅なコスト削減効果が期待され、よりコストパフォーマンスの高い配合系を実現することができる。Ｂ領域に属する香料素材として、１１−オキサ−１６−ヘキサデカリド、３，７−ジメチル−２，６−ノナジエンニトリル、ｐ−ｔ−ペンチルシクロヘキサノン、α−アミルシンナミックアルデハイド、α−イオノン、β−イオノン、γ−メチルイオノン、α−ダマスコン、β−ダマスコン、δ−ダマスコン、α−ヘキシルシンナミックアルデハイド、β−ナフチルメチルエーテル、γ−ウンデカラクトン、γ−デカラクトン、δ−デカラクトン、アセチルイソオイゲノール、アリルイオノン、アンブロキサン、安息香酸イソアミル、安息香酸シス−３−ヘキセニル、安息香酸フェニルエチル、安息香酸ヘキシル、イソ・イー・スーパー、イソカンフィルシクロヘキサノール、エチルリナロール、エチレンドデカジオエート、エチレンブラッシレート、エトキシメチルシクロドデシルエーテル、カシュメラン、ガラクソリド、カラナール、カリオフィレン、桂皮酸シンナミル、桂皮酸フェニルエチル、桂皮酸ベンジル、桂皮酸リナリル、酢酸イソボルニル、酢酸グアイル、酢酸シトロネリル、酢酸セドリル、酢酸デシル、酢酸デセニル、酢酸テルピニル、酢酸ネリル、酢酸ノピル、酢酸ベチベリル、サリチル酸アミル、サリチル酸イソブチル、サリチル酸シス−３−ヘキセニル、サリチル酸フェニルエチル、サリチル酸ヘキシル、サリチル酸ベンジル、サンダロア、シクラメンアルデハイド、シクロヘキサデカノリド、シクロヘキシルプロピオン酸アリル、シクロペンタデカノン、シクロペンタデカリド、シトロネロール、ジヒドロジャスモン、ジフェニルオキサイド、ジフェニルメタン、セドリルメチルエーテル、ダマセノン、チモール、チンベロール、デュビカール、テンタローム、ヌートカトン、バクダノール、パチュリアルコール、ファルネソール、フェニルエチルイソアミルエーテル、フェニル酢酸  ｐ−クレジル、フェニル酢酸イソアミル、フェニル酢酸イソブチル、フェニル酢酸ゲラニル、フェニル酢酸フェニルエチル、フェニル酢酸ベンジル、フローラルオゾン、プロピオン酸ゲラニル、プロピオン酸シトロネリル、プロピオン酸テルピニル、プロピオン酸リナリル、プロペニルグアエトール、ヘキサン酸ｃｉｓ−３−ヘキセニル、ベチベロール、ヘプチルシクロペンタノン、ベンジルイソオイゲノール、マイラックアルデハイド、ムスクケトン、ムスコン、メチルノニルアセトアルデヒド、リラールシッフベース（メチルアンスラニレートとのシッフベース）、リリアールシッフベース（メチルアンスラニレートとのシッフベース）、ヘキサメチルヘキサヒドロシク���ペンタベンゾピランなどが挙げられる。
【００５３】
Ｃ領域とは、ｌｏｇＰが３以上で、２０℃の蒸気圧が３Ｐａ以上の香料素材領域であり、比較的疎水的で、蒸気圧の高い香料素材が存在する。この領域に属する香料素材は、主に脱水布時での残香性付与剤処理による残香性向上効果が高い。Ｃ領域の中には、シトラス系調合香料を創作する際に欠かせないリモネンや、ナチュラルなハーブ感を付与するのに有用なピネンなどが存在する。これらの香料素材は、洗濯処理後の脱水布の時点で、かなり弱くなってしまう。特に洗剤系では、注水すすぎの工程等の影響によって、これらの蒸気圧の高い香料素材は揮発してしまい残りにくく、よって香調変化がおこってしまう。しかし、本発明の残香性付与剤と併用することにより、脱水布の時点で、これらの香料素材を衣類に多く残存させることができ、よってフレッシュ感、ナチュラル感を楽しめ、通常の処理とは顕著な違いが確認できる。Ｃ領域に属する香料素材として、α−ピネン、β−ピネン、エストラゴール、オクチンカルボン酸メチル、ゲラニルニトリル、酢酸  ｏ−ｔ−ブチルシクロヘキシル、酢酸ゲラニル、酢酸ノピル、酢酸リナリル、シトラール、シトロネリルニトリル、デカナール、テトラヒドロゲラニオール、テトラヒドロリナロール、テルピネン、テルピノーレン、ネロリドール、ヘプタン酸アリル、リモネンなどが挙げられる。
【００５４】
Ｄ領域とは、ｌｏｇＰが１以上３未満の素材であり、比較的親水的な香料素材領域である。この領域に属する香料素材は、通常の洗濯処理ではあまり衣類に残らないが、本発明の残香性付与剤と併用することにより残るようになる。Ｄ領域に属する香料素材として、２，６−ジメチルヘプタノール、３−メチル−３−フェニルグリシド酸エチル、ｌ−カルボン、ｌ−メントン、Ｎ−メチルアントラニル酸メチル、ｏ−メトキシシンナミックアルデヒド、α，α−ジメチルフェニルエチルアルコール、γ−ノナラクトン、δ−ノナラクトン、アセチルオイゲノール、アニスアルコール、アニスアルデヒド、アニス酸メチル、アリルアミルグリコレート、安息香酸メチル、イソメントン、インドール、エチルバニリン、バニリン、オイゲノール、桂皮酸メチル、ゲラニオール、酢酸スチラリル、酢酸ジメチルベンジルカルビニル、酢酸シンナミル、酢酸フェニルエチル、酢酸ベンジル、サフラナール、サリチル酸エチル、サリチル酸メチル、ジヒドロジャスモン酸メチル、テトラヒドロ−ｐ−メチルキノリン、テルピネロール、ネロール、ヒドラトロトロピックアルデヒド、ヒドロキシシトロネラール、フェニルエチルアルコール、フェニルグリシド酸メチル、プロピオン酸トリシクロデセニル、プロピオン酸ベンジル、ヘリオトロピン、ヘリオナール、ペリラアルデヒド、ベンジルアルコール、ボルネオール、マロン酸ジエチル、メチルｂ−ナフチルケトン、メチルアトラレート、メチルイソオイゲノール、ラズベリーケトン、リナロール、リラール、ルボフィクス、ローズオキサイド、クマリン、エチルベンゾエートなどが挙げられる。
【００５５】
本発明の残香性付与剤で処理した衣類とともに、衣料用洗剤や柔軟仕上げ剤を用いると、それらに含まれる香料素材もしくは香料組成物（調合香料）を効率よく衣類に残すことができる。
【実施例】
【００５６】
以下の例中、特に示さない限り、％は重量％である。また、用いた原料は、以下の方法で入手あるいは調製した。
・ナトリウムメチルシリコネート
大崎工業（株）製（ＮＳ−１、１０５℃で３時間乾燥した場合の不揮発成分３３％）を用いた。Ｎａ／Ｓｉ比は１．０である。以下、単にメチルシリコネートと呼ぶ。
・ナトリウムジメチルシリコネート
１０００ｍＬ三口フラスコに２７．５％水酸化ナトリウム水溶液３２７ｇを加えた後、そこへジメチルジメトキシシラン（信越化学工業（株）製  ＬＳ−１３７０、以下同じ）２２２ｇを加え、窒素ガスをフローしながら約２４時間攪拌し、無色透明の水溶液を得た。得られた水溶液を凍結乾燥し、白色固体のナトリウムジメチルシリコネート２２６ｇを得た。Ｎａ／Ｓｉ比は１．５である。以下、ジメチルシリコネートと呼ぶ。
【００５７】
実施例１
（１）木綿タオルの前処理
木綿タオル（武井タオル（株）製  Ｔ．Ｗ２２０、白色）を市販の衣料用洗剤（花王（株）液体アタック）を用いて全自動洗濯機（日立全自動洗濯機KW-5026 静御前）で１０回繰り返し洗濯した（洗剤３７ｇ、水道水５７Ｌ使用、洗濯５分−注水すすぎ１回−脱水３分）。最後の処理回の脱水が終了した後、屋内にて吊り干しで自然乾燥することにより前処理を行った。この前処理済のタオル１枚の重量は、約７０ｇである（以下、評価に供した各タオルの重量は表中に示した）。
【００５８】
（２）残香性付与剤の調製
メチルシリコネート１７．４ｇと水１６５．５ｇを混合し、均一な水溶液になるまで５分間攪拌して残香性付与剤１８２．９ｇを調製した。得られた残香性付与剤の組成を表１に示す。
【００５９】
（３）残香性繊維の製造
残香性付与剤１８２．９ｇに、前処理した木綿タオル（６９．７ｇ）を６０分間浸漬し、その後、８０℃で乾燥した。木綿タオルに対するオルガノシリコネート量は２５％であった。乾燥した木綿タオルを衣料用洗剤（液体アタック、花王（株）製）を用いて洗濯し（洗濯条件；洗剤３０ｇ、水道水４５Ｌ使用、洗濯５分−注水すすぎ１回−脱水３分）、屋内にて自然乾燥して残香性タオルを得た。残香性付与後の木綿タオルの重量増加率は１２．３％であった。
【００６０】
（４）残香性の評価
以下の方法で市販の衣料用洗剤で処理した後の残香性及びその洗濯耐久性を評価した。結果を表１に示す。
【００６１】
＜市販の衣料用洗剤で処理した後の残香性評価＞
残香性付与剤で処理したタオル１枚を市販の衣料用洗剤（花王（株）液体アタック）を用いて全自動洗濯機（日立全自動洗濯機KW-5026 静御前）で洗濯した（洗剤３７ｇ、水道水５７Ｌ使用、洗濯５分−注水すすぎ１回−脱水３分）。その後、屋内にて吊り干しで自然乾燥を行い、評価処理タオルを得た。脱水直後から７２時間後までのタオルの香りの強さを１０人の専門パネラーで経時的に評価した。以下に示す評価基準で評価を行い、１０人の評価点を平均した。
【００６２】
５：かなり強く匂う
４：強く匂う
３：あきらかに匂う
２：かすかに匂う
１：ごくわずかに匂う
０：匂わない。
【００６３】
＜洗濯耐久性評価＞
残香性付与剤で処理したタオル１枚を市販の衣料用洗剤（花王（株）液体アタック）を用いて全自動洗濯機（日立全自動洗濯機KW-5026 静御前）で２０回繰り返し洗濯した（洗剤３７ｇ、水道水５７Ｌ使用、洗濯５分−注水すすぎ１回−脱水３分）。その後、屋内にて吊り干しで２４時間自然乾燥を行い、洗濯耐久性評価タオルを得た。そのタオルの香りの強さを１０人の専門パネラーで評価した。以下に示す評価基準で評価を行い、１０人の評価点を平均した。
【００６４】
５：洗濯耐久性評価タオルの匂い強度が洗濯を１回したタオルの匂い強度に比べ同等以上
３：洗濯耐久性評価タオルの匂い強度が洗濯を１回したタオルの匂い強度に比べ若干劣る
０：洗濯耐久性評価タオルの匂い強度が洗濯を１回したタオルの匂い強度に比べ明らかに劣る。
【００６５】
実施例２〜５
実施例１と同様にして、但しメチルシリコネート及びジメチルシリコネートの比率を表１記載のように変更し、残香性付与剤を調製した。これらの残香性付与剤を用いる以外は、実施例１と同様にして木綿タオルの残香性付与を行い、得られた残香性タオルについて同様に市販の衣料用洗剤で処理した後の残香性及びその洗濯耐久性を評価した。結果を表１に示す。
【００６６】
実施例６
実施例４と同様にして、但し、さらにノニオン性界面活性剤としてポリオキシエチレンラウリルエーテル（花王（株）製、エマルゲン１０８、エチレンオキシド平均付加モル数６モル、ＨＬＢ１２．１）を用いて、残香性付与剤を調製した。この残香性付与剤を用いる以外は、実施例１と同様にして木綿タオルの残香性付与を行い、得られた残香性タオルについて同様に市販の衣料用洗剤で処理した後の残香性及びその洗濯耐久性を評価した。結果を表１に示す。
【００６７】
実施例７及び８
実施例４と同様にして、但し、オルガノシリコネートの含有量を変えて、残香性付与剤を調製した。この残香性付与剤を用いる以外は、実施例１と同様にして木綿タオルの残香性付与を行い、得られた残香性タオルについて同様に市販の衣料用洗剤で処理した後の残香性及びその洗濯耐久性を評価した。結果を表１に示す。
【００６８】
実施例９
実施例４と同様の残香性付与剤を用い、繊維の乾燥温度を２０℃とする以外は、実施例１と同様にして木綿タオルの残香性付与を行い、得られた残香性タオルについて同様に市販の衣料用洗剤で処理した後の残香性及びその洗濯耐久性を評価した。結果を表１に示す。
【００６９】
比較例１
実施例１と同様の方法で前処理した木綿タオルについて、残香性付与剤による残香性付与を行わないこと以外は実施例１と同様にして市販の衣料用洗剤で処理した後の残香性及びその洗濯耐久性を評価した。結果を表１に示す。
【００７０】
【表１】
2008223156.tif 000002
【００７１】
*1：％ｏｗｆは、繊維重量当たりの液中シリコネート重量の百分率を意味する（以下の表においても同じ）。
【００７２】
表１から明らかなように、本発明の残香性付与剤で処理したタオルは、残香性付与を行わないタオルに比べ、脱水直後の時点から残香性が高かった。また、乾燥８時間以降は、その効果が顕著であり、優れた残香性能を示した。更に、洗濯耐久性に関して、本発明の残香性付与剤で処理したタオルは、残香性付与を行わないタオルに比べ、洗濯耐久性が顕著であった。
【００７３】
実施例１０〜３４
（１）残香性付与剤の製造及び残香性木綿タオルの調製
メチルシリコネート、ジメチルシリコネート及び水から、実施例１と同様に表４及び表５記載の組成の残香性付与剤を調製した。この残香性付与剤を用いる以外は、実施例１と同様にして木綿タオルの残香性付与を行い、残香性木綿タオルを得た。
【００７４】
（２）残香性の評価
以下の方法で、柔軟剤組成物で処理した後の脱水布及び乾燥布について残香性を評価した。結果を表４及び表５に示す。
【００７５】
＜柔軟剤組成物の調製＞
３００ｍＬビーカーに、柔軟剤組成物の出来上がり重量が２００ｇになるのに必要な量の９０％相当量のイオン交換水を入れ、ウォーターバスで６０℃に昇温した。１つの羽根の長さが２ｃｍ、幅０．８ｃｍの撹拌羽根で撹拌しながら（２００ｒ／ｍｉｎ）、非イオン性界面活性剤（炭素数１２の直鎖第１級アルコールにエチレンオキサイドを平均８モル付加させたもの）を添加し、次に加熱溶解させた陽イオン性界面活性剤（Ｎ−（３−アルカノイルアミノプロピル）−Ｎ−（２−アルカノイルヒドロキシエチル）−Ｎ−メチルアンモニウムクロライド（但し、アルカノイル基は、硬化牛脂由来脂肪酸とする））を添加した。次に塩化カルシウムを入れ、５分間撹拌後、１０％塩酸水溶液と１０％水酸化ナトリウム水溶液でｐＨ２．５に調整した。次に出来上がり重量にするのに必要な量の６０℃のイオン交換水を添加した。その後、表２に示す香料成分を添加し、５℃の水を入れたウォーターバスにビーカーを移し、撹拌しながら（８０ｒ／ｍｉｎ）、３０℃まで冷却し、表２に示す配合処方の柔軟剤組成物（ａ）〜（ｅ）を調製した。
【００７６】
【表２】
2008223156.tif 000003
【００７７】
【表３】
2008223156.tif 000004
【００７８】
＜柔軟剤組成物で処理し脱水した後の濡れたタオルに残った香りの評価＞
残香性付与剤処理タオル１枚と未処理タオル３枚（浴比調節のため使用）、もしくは未処理タオル４枚（うち、３枚は浴比調節のため使用）をそれぞれ香料未配合の液体洗剤（炭素数１２の直鎖第１級アルコールにエチレンオキサイドを平均１３モル付加させた非イオン界面活性剤４０％及びプロピレングリコール５％を含有し、ｐＨ９．０に調整したもの）で洗浄した（ナショナル製電気洗濯乾燥機ＮＡ−ＦＤ８００５Ｓ、洗剤１５ｇ、水道水２２Ｌ使用、水温２０℃、９分間）。その後、洗浄液を排水し、３分間脱水後、２２Ｌの水道水を注入して１０分間注水すずぎを行い、排水後、３分間再度脱水を行った。再度２２Ｌの水道水を注入し、表２に示す柔軟剤組成物（ａ）〜（ｅ）を５ｇ添加し、６分間ためすすぎ後、３分間脱水し、評価処理布を得た。その脱水直後の濡れたタオルの香りの強さを１０人の専門パネラーで評価した。以下に示す評価基準で評価を行い、１０人の評価点を平均した。
【００７９】
５：かなり強く匂う
４：強く匂う
３：あきらかに匂う
２：かすかに匂う
１：ごくわずかに匂う
０：匂わない。
【００８０】
＜柔軟剤組成物で処理し脱水後、干して乾燥したタオルに残った香りの評価＞
上記の脱水した後の濡れたタオルの評価方法において、柔軟剤組成物（ａ）〜（ｅ）で処理したタオルを、屋内で７時間自然乾燥させ、評価処理布を得た。その乾燥したタオルの香りの強さを１０人の専門パネラーで評価した。以下に示す評価基準で評価を行い、１０人の評価点を平均した。
【００８１】
５：かなり強く匂う
４：強く匂う
３：あきらかに匂う
２：かすかに匂う
１：ごくわずかに匂う
０：匂わない。
【００８２】
比較例２〜６
実施例１と同様の方法で前処理した木綿タオルについて、実施例１０〜１４と同様の方法で、柔軟剤組成物（ａ）〜（ｅ）で処理した後の脱水布及び乾燥布について残香性を評価した。結果を表５に示す。
【００８３】
【表４】
2008223156.tif 000005
【００８４】
【表５】
2008223156.tif 000006
【００８５】
実施例３５〜５９
（１）残香性付与剤の製造及び残香性木綿タオルの調製
メチルシリコネート、ジメチルシリコネート及び水から、実施例１と同様に表７及び表８記載の組成の残香性付与剤を調製した。この残香性付与剤を用いる以外は、実施例１と同様にして木綿タオルの残香性付与を行い、残香性木綿タオルを得た。
【００８６】
（２）残香性の評価
以下の方法で、液体洗剤組成物で処理した後の脱水布及び乾燥布について残香性を評価した。結果を表７及び表８に示す。
【００８７】
＜液体洗剤組成物の調製＞
非イオン性界面活性剤として、炭素数１２の直鎖第１級アルコールにエチレンオキサイドを平均１３モル付加させたものを使用し、表６に示す配合処方の液体洗剤組成物（ａ）〜（ｅ）を調製した。なお液体洗剤組成物は、１／１０規定の塩酸又は１／１０規定の水酸化ナトリウム水溶液でｐＨ９．０に調整した。
【００８８】
【表６】
2008223156.tif 000007
【００８９】
＜液体洗剤組成物で処理し脱水した後の濡れたタオルに残った香りの評価＞
残香性付与剤処理タオル１枚と未処理タオル３枚（浴比調節のため使用）、もしくは未処理タオル４枚（うち、３枚は浴比調節のため使用）をそれぞれ表６に示す組成の液体洗剤組成物（ａ）〜（ｅ）で洗浄した（ナショナル製電気洗濯乾燥機ＮＡ−ＦＤ８００５Ｓ、洗剤１５ｇ、水道水２２Ｌ使用、水温２０℃、９分間）。その後、洗浄液を排水し、３分間脱水後、２２Ｌの水道水を注入して１０分間注水すすぎを行い、排水後、３分間再度脱水をおこない処理布を得た。その脱水直後の濡れたタオルの香りの強さを１０人の専門パネラーで評価した。以下に示す評価基準で評価を行い、１０人の評価点を平均した。
【００９０】
５：かなり強く匂う
４：強く匂う
３：あきらかに匂う
２：かすかに匂う
１：ごくわずかに匂う
０：匂わない。
【００９１】
＜液体洗剤組成物で処理し脱水後、干して乾燥したタオルに残った香りの評価＞
上記の評価方法において液体洗剤組成物（ａ）〜（ｅ）で処理したタオルを、屋内で７時間自然乾燥させ、評価処理布を得た。その乾燥したタオルの香りの強さを１０人の専門パネラーで評価した。以下に示す評価基準で評価を行い、１０人の評価点を平均した。
【００９２】
５：かなり強く匂う
４：強く匂う
３：あきらかに匂う
２：かすかに匂う
１：ごくわずかに匂う
０：匂わない。
【００９３】
比較例７〜１１
実施例１と同様の方法で前処理した木綿タオルについて、実施例３５〜３９と同様の方法で、液体洗剤組成物（ａ）〜（ｅ）で処理した後の脱水布及び乾燥布について残香性を評価した。結果を表８に示す。
【００９４】
【表７】
2008223156.tif 000008
【００９５】
【表８】
2008223156.tif 000009
【００９６】
表４及び表５、表７及び表８から、実施例１０〜３４及び実施例３５〜５９の残香性付与剤で処理したタオルは、未処理タオルに比べて、すべての香料（香料素材３種、香料組成物２種）において高い残香性を示した。
【００９７】
フェニルエチルアルコールやリモネンを含有する柔軟剤組成物及び液体洗剤組成物で処理したタオルにおいては、脱水後タオルに高い残香性効果が見られた。特に、リモネンを含有する組成物で処理したタオルにおいては顕著な差が見られた。また、比較的ｌｏｇＰが高く、蒸気圧の低いリリアールを含有する柔軟剤組成物及び液体洗剤組成物で処理したタオルにおいては、脱水布、乾燥布ともに、高い残香性向上効果が見られた。
【００９８】
香料組成物１，２を含有する柔軟剤組成物及び液体洗剤組成物で処理したタオルにおいては、いずれも、脱水布、乾燥布ともに残香性向上効果が見られた。また、Ｂ領域（ｌｏｇＰが３以上かつ、２０℃の蒸気圧が３Ｐａ未満の香料素材領域）に属する香料素材をより多く含む香料組成物１を含有する柔軟剤組成物及び液体洗剤組成物で処理したタオルの方が、脱水布、乾燥布ともに、高い残香性向上効果が見られた。
【００９９】
実施例６０〜７３
（１）残香性付与剤の製造及び残香性木綿タオルの調製
メチルシリコネート、ジメチルシリコネート及び水から、実施例１と同様に表１０記載の組成の残香性付与剤を調製した。この残香性付与剤を用いる以外は、実施例１と同様にして木綿タオルの残香性付与を行い、残香性木綿タオルを得た。
【０１００】
（２）残香性繊維への香料の吸着性評価
以下の方法で、柔軟剤組成物で処理した後のタオルについて残香性繊維への香料の吸着性を評価した。結果を表１０に示す。
【０１０１】
＜柔軟剤組成物の調製＞
ビーカーに、柔軟剤組成物の出来上がり重量が３５００ｇになるのに必要な量の９０％相当量のイオン交換水を入れ、ウォーターバスで６０℃に昇温した。撹拌しながら、非イオン性界面活性剤（炭素数１２の直鎖第１級アルコールにエチレンオキサイドを平均８モル付加させたもの）を添加し、次に加熱溶解させた陽イオン性界面活性剤（Ｎ−（３−アルカノイルアミノプロピル）−Ｎ−（２−アルカノイルヒドロキシエチル）−Ｎ−メチルアンモニウムクロライド（但し、アルカノイル基は、硬化牛脂由来脂肪酸とする））を添加した。次に塩化カルシウムを入れ、５分間撹拌後、１０％塩酸水溶液と１０％水酸化ナトリウム水溶液でｐＨ２．５に調整した。次に出来上がり重量にするのに必要な量の６０℃のイオン交換水を添加した。その後、表９に示す香料成分を添加し、５℃の水を入れたウォーターバスにビーカーを移し、撹拌しながら（８０ｒ／ｍｉｎ）、３０℃まで冷却し、表９示す組成の柔軟剤組成物（ｆ）〜（ｌ）を調製した。
【０１０２】
【表９】
2008223156.tif 000010
【０１０３】
＜水中における、残香性繊維への香料の吸着性評価＞
上記の柔軟剤組成物（ｆ）〜（ｌ）に残香性付与剤で処理したタオル２枚をミニ洗濯機(MiniMiniwasher、National製)に入れ、５分間攪拌した。その後、高速液体クロマトグラフィー（HITACHI L-6000, Column; Lichrospher 100, RP-18(e), 5m, 250mm×4、Column Temperature; 40℃, Eluent: アセトニトリル／水＝７／３, Flow rate; 1.0mL/min, Detecter; UV(280nm)）を用い、その柔軟剤処理液に含まれる香料から繊維への吸着率（％）を算出した。
【０１０４】
比較例１２〜１８
実施例１と同様の方法で前処理した木綿タオルについて、実施例６０〜６６と同様の方法で、柔軟剤組成物（ｆ）〜（ｌ）で処理した後のタオルについて香料の吸着性を評価した。結果を表１０に示す。
【０１０５】
【表１０】
2008223156.tif 000011
【０１０６】
表１０から、実施例６０〜７３の残香性付与剤で処理したタオルは、未処理タオルに比べて、水中におけるすべての香料（香料素材７種）に対して、高い吸着性を示した。
【０１０７】
特に、Ｄ領域の香料素材であるクマリン、オイゲノール、エチルベンゾエートを含有する柔軟剤組成物（ｆ）〜（ｈ）では、これら香料が未処理タオルには殆ど吸着しないのに対し、本発明の残香性付与剤で処理したタオルでは高い吸着率を示した。これは、本発明の残香性付与剤により処理された繊維が従来の洗濯において、水と共に洗い流されしまうｌｏｇＰ値が低い香料の吸着性に優れていることを示している。更に、室温（２０℃）にて本発明の残香性付与剤を処理したタオルは、８０℃で処理したタオルよりも顕著に優れた香料の吸着性を示した。
【図面の簡単な説明】
【０１０８】
【図１】ｌｏｇＰ値と蒸気圧による香料素材の分類領域を示す図である。
【図１】
2008223156.tif 000012